(57)【要約】【課題】ストレート部に液体を導入する領域を異方性エッチングで形成する場合、ノズル形状は、ストレート部を構成する円柱と、液体導入領域を構成する円柱状の凹部とを組み合わせた凸形状となる。液体導入領域とストレート部に段付きの形状を用いた場合、液滴吐出器内での液体のメニスカスが乱れるため、圧力発生室の駆動周波数を上昇させた場合液体の吐出に乱れが発生し、高速駆動が困難となり、描画速度が低下する。【解決手段】第１マスクとしてのフォトレジスト層２１１をマスクとして異方性エッチングを行うことでノズルとなる凹部ａを形成し、第２マスクとしてのフォトレジスト層２１２をマスクとして等方性ウェットエッチングを行い、お椀型の凹部ｂを形成する。従来用いられていた円柱状の凹部を用いる場合と比べ、液滴吐出ヘッド１１５からの吐出による振動に対して、液体のメニスカスが安定し、高速描画が可能となる。【選択図】図５
2009126161.tif 000002
【特許請求の範囲】
【請求項１】
基板の第１面に、第１開口部を有する第１マスクを形成する工程と、
前記第１マスクをマスクとして異方性エッチングを行い前記基板の前記第１面と対向する第２面に届かぬ深さを有する凹部ａを形成する工程と、
前記基板の前記第１面に、平面視にて前記凹部ａを含む第２開口部を有する第２マスクを形成する工程と、
前記第２マスクをマスクとして、前記基板を等方性ウェットエッチングして前記凹部ａを残す深さを有する凹部ｂを形成する工程と、
前記基板の前記第２面から前記基板を薄層化し、前記凹部ａを前記第２面に露出させる工程と、
を含むことを特徴とする液滴吐出ヘッドの製造方法。
【請求項２】
請求項１に記載の液滴吐出ヘッドの製造方法であって、
前記凹部ａは直径３０μｍ以下の大きさであることを特徴とする液滴吐出ヘッドの製造方法。
【請求項３】
請求項１に記載の液滴吐出ヘッドの製造方法であって、
前記第２マスクは、前記基板の前記第１面に、平面視にて前記凹部ａを含む前記第２開口部を有し、かつ前記第２開口部内に前記凹部ａを覆う保護部を含むことを特徴とする液滴吐出ヘッドの製造方法。
【請求項４】
基板の第１面に、第１開口部を有する第１マスクを形成する工程と、
前記第１マスクをマスクとして、前記第１開口部から等方性エッチングを行い、前記基板の前記第１面と対向する第２面に届かぬ深さを有する凹部ｂを形成する工程と、
平面視にて前記凹部ｂの内側に第２開口部を有する第２マスクを前記第１面に形成する工程と、
前記第２マスクをマスクとして異方性エッチングを行い、前記第２面に届かぬ深さを有する凹部ａを形成する工程と、
前記基板の前記第２面から前記基板を薄層化し、前記凹部ａを前記第２面に露出させる工程と、
を含むことを特徴とする液滴吐出ヘッドの製造方法。
【請求項５】
基板の第１面に、第１開口部を有する第１マスクを形成する工程と、
前記第１マスクをマスクとして、前記第１開口部から等方性エッチングを行い、前記基板の前記第１面と対向する第２面に届かぬ深さを有する凹部ｂを形成する工程と、
平面視にて前記凹部ｂの内側に第２開口部を有する第２マスクを前記第１面又は前記第２面に形成する工程と、
前記第２マスクをマスクとして異方性エッチングを行い、前記第１面と前記第２面との間を貫通させる凹部ａを形成する工程と、
を含むことを特徴とする液滴吐出ヘッドの製造方法。
【請求項６】
請求項５に記載の液滴吐出ヘッドの製造方法であって、
前記等方性エッチングを行う工程では、前記基板の前記第２マスクが形成される面と対抗する面にエッチング保護層が形成されていることを特徴とする液滴吐出ヘッドの製造方法。
【発明の詳細な説明】
【技術分野】
【０００１】
本発明は、液滴吐出ヘッドの製造方法に関する。
【背景技術】
【０００２】
圧力発生室内を加圧することで機能液やインクなどの液体を、ノズルから液滴として吐出させる液滴吐出ヘッドは、液滴吐出装置に搭載され、画像の印刷や、電気配線パターンの形成、有機ＥＬ（エレクトロルミネッセンス）素子の形成など、多岐に渡って応用されてきている。
【０００３】
たとえばシリコン基板を用いて、５０μｍ程度の厚みを有する液滴吐出ヘッドの製造方法としては、特許文献１に記載されるような方法が知られている。この製造方法は、厚い基板の第１面に形成される長さ４０μｍ程度の液体導入領域と、後工程（研磨工程）後に第２面に貫通する長さ１０μｍ程度のストレート部と、を共に異方性エッチングで形成し、これらの工程を終えた後に、第１面に対向する第２面からシリコン基板を研磨し、ストレート部を露出させることで液滴吐出ヘッドを製造する方法である。この方法を用いる場合、研磨工程以前では、厚いシリコン基板を用いることができるため、加工途中での基板の割れを抑えることが可能となる。
【０００４】
【特許文献１】特開２００７−３８５７０号公報
【発明の開示】
【発明が解決しようとする課題】
【０００５】
しかしながら、ストレート部に液体を導入する長さ４０μｍ程度の導入領域を異方性エッチングで形成する場合、ノズル形状は、ストレート部を構成する円柱と、液体導入領域を構成する円柱とを組み合わせた形状となる。液体導入領域とストレート部に段付きの形状を用いた場合、液滴吐出器内での液体のメニスカスが乱れるため、圧力発生室を駆動する周波数を上昇させた場合、液体の吐出に乱れが発生する。そのため高速駆動が困難となり、描画速度が低下してしまうという課題があった。
【課題を解決するための手段】
【０００６】
本発明は、上述の課題の少なくとも一部を解決するためになされたものであり以下の形態又は適用例として実現することが可能である。
【０００７】
［適用例１］本適用例にかかる液滴吐出ヘッドの製造方法は、基板の第１面に、第１開口部を有する第１マスクを形成する工程と、前記第１マスクをマスクとして異方性エッチングを行い前記基板の前記第１面と対向する第２面に届かぬ深さを有する凹部ａを形成する工程と、前記基板の前記第１面に、平面視にて前記凹部ａを含む第２開口部を有する第２マスクを形成する工程と、前記第２マスクをマスクとして、前記基板を等方性ウェットエッチングして前記凹部ａを残す深さを有する凹部ｂを形成する工程と、前記基板の前記第２面から前記基板を薄層化し、前記凹部ａを前記第２面に露出させる工程と、を含むことを特徴とする。
【０００８】
これによれば、第１マスクをマスクとして異方性エッチングを行うことでノズルとなる凹部ａが形成される。そして、等方性ウェットエッチングによりお椀型の凹部ｂが形成される。そのため、従来用いられていた円柱状の凹部ｂを用いる場合と比べ、液滴吐出ヘッドからの吐出による振動に対して液体のメニスカスが安定し、高速描画が可能となる。
また、等方性ウェットエッチングを用いているため、凹部ａの下側では、凹部ａの上側と比べ、エッチング液が循環せず滞留する。そのため、エッチング液中の活性物質が消耗する。従って、ノズルのストレート部（凹部ａの一部を使用）ではエッチングが抑えられ、ストレート部の形状を保つことができる。
また、基板の強度が保たれている状態で、凹部ａ、凹部ｂを形成した後、第２面から基板を薄層化するため、加工途中での破損発生を抑制することができる。
【０００９】
［適用例２］上記適用例にかかる液滴吐出ヘッドの製造方法は、前記凹部ａは直径３０μｍ以下の大きさであることを特徴とする。
【００１０】
上記した適用例によれば、凹部ａの直径を３０μｍ以下にすることでより確実にエッチング液の、凹部ａ下側への侵入を抑えることができる。エッチング液の侵入が抑えられる、即ちエッチング液が滞留することでエッチング液中の活性物質が消耗しノズルのストレート部（凹部ａの下側を使用）ではエッチングが抑えられ、ストレート部の形状を保つことができる。
【００１１】
［適用例３］上記適用例にかかる液滴吐出ヘッドの製造方法は、前記第２マスクは、前記基板の前記第１面に、平面視にて前記凹部ａを含む前記第２開口部を有し、かつ前記第２開口部内に前記凹部ａを覆う保護部を含むことを特徴とする。
【００１２】
上記した適用例によれば、凹部ａは第２マスクの一部としての保護部により覆われる。そのため、お椀型の凹部ｂを形成するための等方性ウェットエッチング工程の影響から保護される。よって凹部ａの一部を用いてなるストレート部の形状をより精密に保つことができる。
【００１３】
［適用例４］本適用例にかかる液滴吐出ヘッドの製造方法は、基板の第１面に、第１開口部を有する第１マスクを形成する工程と、前記第１マスクをマスクとして、前記第１開口部から等方性エッチングを行い、前記基板の前記第１面と対向する第２面に届かぬ深さを有する凹部ｂを形成する工程と、平面視にて前記凹部ｂの内側に第２開口部を有する第２マスクを前記第１面に形成する工程と、前記第２マスクをマスクとして異方性エッチングを行い、前記第２面に届かぬ深さを有する凹部ａを形成する工程と、前記基板の前記第２面から前記基板を薄層化し、前記凹部ａを前記第２面に露出させる工程と、を含むことを特徴とする。
【００１４】
これによれば、先に等方性エッチングすることにより、先にお椀型の凹部ｂが形成される。そしてその後にストレート部となる凹部ａを形成すべく第２マスクを用いた異方性エッチングが行われる。凹部ｂにお椀型の形状を用いることで、従来用いられていた円柱状の凹部ｂを用いる場合と比べ、液滴吐出ヘッドからの吐出による振動に対して、液体のメニスカスが安定し、高速描画が可能となる。また、等方性エッチングの影響を排除した状態でストレート部となる凹部ａを形成することが可能となるため、よりストレート部の形状精度が高い液滴吐出ヘッドの製造方法を提供することが可能となる。また、基板の強度が保たれている状態で、凹部ｂ、凹部ａを形成した後、基板を薄層化するため、加工途中での破損発生を抑制することができる。
【００１５】
［適用例５］本適用例にかかる液滴吐出ヘッドの製造方法は、基板の第１面に、第１開口部を有する第１マスクを形成する工程と、前記第１マスクをマスクとして、前記第１開口部から等方性エッチングを行い、前記基板の前記第１面と対向する第２面に届かぬ深さを有する凹部ｂを形成する工程と、平面視にて前記凹部ｂの内側に第２開口部を有する第２マスクを前記第１面又は前記第２面に形成する工程と、前記第２マスクをマスクとして異方性エッチングを行い、前記第１面と前記第２面との間を貫通させる凹部ａを形成する工程と、を含むことを特徴とする。
【００１６】
これによれば、先に等方性エッチングすることにより、先にお椀型の凹部ｂが形成される。そしてその後にストレート部となる凹部ａを形成すべく第２マスクを用いた異方性エッチングが行われる。凹部ｂにお椀型の形状を用いることで、従来用いられていた円柱状の凹部ｂを用いる場合と比べ、液滴吐出ヘッドからの吐出による振動に対して、液体のメニスカスが安定し、高速描画が可能となる。また、等方性エッチングの影響を排除した状態でストレート部となる凹部ａを形成することが可能となるため、よりストレート部の形状精度が高い液滴吐出ヘッドの製造方法を提供することが可能となる。また異方性エッチングで第１面と第２面との間に、ストレート部となる凹部ａを貫通させるため、凹部ａを露出させるために行われる基板の薄層化処理を省略することが可能となり、製造工程を短縮することができる。また、基板の薄層化処理と比べ寸法精度が高い等方性エッチング、異方性エッチングを用いて液滴吐出ヘッドを製造するため、寸法精度の高い液滴吐出ヘッドの製造方法を提供することが可能となる。
【００１７】
［適用例６］上記適用例にかかる液滴吐出ヘッドの製造方法は、前記等方性エッチングを行う工程では、前記基板の前記第２マスクが形成される面と対抗する面にエッチング保護層が形成されていることを特徴とする。
【００１８】
上記した適用例によれば、基板の第２面にはエッチング保護層が形成されている。そのため、エッチング工程での基板の厚み変動が抑えられ、液滴吐出ヘッドの仕上がり寸法をより精密に制御することができる。
【発明を実施するための最良の形態】
【００１９】
（第１の実施形態：等方性ウェットエッチングを用いた液滴吐出ヘッドの製造方法）
以下、本実施形態について図面を用いて説明する。図１は本実施形態にかかる液滴吐出ヘッドを具備したインクジェットプリンタ１０の概略図を示したものである。また、図中吹き出し部は、後述するキャリッジ２０を白抜き矢印の方向から見たときの模式図である。なお、説明の便宜上、キャリッジ２０を基準として、この白抜き矢印の方向を正面方向とし、横方向をそれぞれ左右側面方向と呼ぶこととする。また、印刷用紙２５の方向を下方向、その反対方向を上方向として以降説明する。
【００２０】
このインクジェットプリンタ１０は、液体としてのＹ（イエロー）、Ｍ（マゼンタ）、Ｃ（シアン）、Ｋ（ブラック）の各色インクがそれぞれ収納されたインクカートリッジ１１，１２，１３，１４がキャリッジ２０に装着される。そして、各色インクに対応したそれぞれ４つの液滴吐出器１１０，１２０，１３０，１４０がキャリッジ２０の下方向に設けられ、これらの液滴吐出器からインク滴を吐出して、印刷用紙２５に所定の画像などを印刷するものである。
【００２１】
キャリッジ２０は、キャリッジベルト４１に固定され、キャリッジベルト４１がキャリッジモータ４０によって駆動されるのに伴って、フレーム１７に固定されたガイド２１に沿って図面左右方向（主走査方向）に移動する。このとき、各色インクを吐出するため液滴吐出器１１０，１２０，１３０，１４０に、主走査方向に対して直交する方向に直線状に穿設された複数の吐出口からなる吐出口列から、印刷画像に相応した所定量のインク滴が吐出される。また印刷用紙２５は、プラテン２８によって裏面から支持されつつ、フレーム１７に固定された駆動モータ２６により駆動される図示しない紙送りローラーなどによって、図面上下方向に所定量ずつ移動する。こうして、印刷画像に相応した所定量のインク滴が、印刷用紙２５全体に吐出されることによって画像が形成される。
【００２２】
次に、液滴吐出器１１０，１２０，１３０，１４０について図２を用いて説明する。なお、液滴吐出器１１０，１２０，１３０，１４０は総て同じ構造を有していることから、代表して、液滴吐出器１１０について以降説明する。
図２は、液滴吐出器１１０の構成を示した三面図で、（ａ）は上面図、（ｂ）は右側方図、（ｃ）は下面図、をそれぞれ示している。次に、液滴吐出器１１０について、インクの流路に沿ってその構成を説明する。
【００２３】
まず、図２（ａ）に示したように、開口部となるインク流入口１１１ａが設けられた供給流路形成部材１１１に、図示しないインクカートリッジから供給されたインクが流入する。そして、供給流路形成部材１１１に流入したインクは、内部に形成された供給流路（以降、「リザーバ」と称す）１１１ｃを通って、図中二点鎖線の矢印で示したように、連通孔１１３ａと連通孔１１３ｂへ流れる。
【００２４】
リザーバ１１１ｃは、図２（ｂ）に示すように、供給流路形成部材１１１と薄膜材１１２と連通板１１３とによって囲まれて形成され、連通孔１１３ａ，１１３ｂは連通板１１３に貫通開口されている。連通孔１１３ａに流入したインクは、圧力室形成部材１１４に形成された圧力室１１４ａに流入する。そして、圧力室１１４ａに流入したインクは、圧電素子１１７の変形駆動によって変位する振動板１１６によって加圧され、液滴吐出ヘッド１１５に形成された吐出口１１８ａからインク滴として吐出される。なお、図２（ｂ）では省略しているが、連通孔１１３ｂに流入したインクも、図中裏面側となる左側面において圧力室形成部材１１４に形成された圧力室（図示せず）にて同様に加圧され、図２（ｃ）に示したように液滴吐出ヘッド１１５に形成された吐出口１１８ｂから、同じくインク滴として吐出される。
【００２５】
供給流路形成部材１１１、連通板１１３、圧力室形成部材１１４は、それぞれ金属板（本実施形態ではステンレス鋼板）により構成されている。そして、液滴吐出ヘッド１１５は単結晶シリコンにより構成され、接着剤や溶着などによって互いに積層固着されて形成されている。薄膜材１１２は、インク滴の吐出動作などによってリザーバ１１１ｃに生ずるインクの振動バランスをとるために配置される。薄膜材１１２は、可撓性を有する樹脂製の薄板（本実施形態ではＰＰＳ（ポリフェニレンサルファイド樹脂））からなり、供給流路形成部材１１１の上面に、接着又は溶着によって固定されている。
【００２６】
また、振動板１１６はセラミック板（本実施形態ではジルコニア板）からなり、図２（ｂ）に示したように、連通板１１３、圧力室形成部材１１４、液滴吐出ヘッド１１５のそれぞれ左右の側壁面に接着固定されている。そして、同じく図２（ｂ）に示したように、振動板１１６の表面には、圧力室１１４ａのインクを加圧するための圧電素子１１７が貼り付けられている。圧電素子１１７は、圧力室１１４ａの幅（図面左右方向）よりも狭い幅で、圧力室１１４ａの長手方向（図面上下方向）に長い形状を有するＰＺＴ（チタン酸ジルコン酸鉛）などの電歪特性を有する圧電材料の薄板からなり、電圧を印加すると幅方向において湾曲するように構成されている。そして、図示しない電極が圧電素子１１７に接続形成され、所定の駆動信号が同じく図示しない結線部材を介して電極に印加されることによって圧電素子１１７が湾曲し、もって振動板１１６を変形させて圧力室１１４ａのインクを加圧するように形成されている。
【００２７】
液滴吐出ヘッド１１５は、図３（ａ），（ｂ）に示すように、お椀状の形状を持つ凹部ｂと、円筒形状を持つ凹部ａ（一部がストレート部として機能する）とを組み合わせた形状を有している。図３（ａ）は液滴吐出ヘッド１１５の平面図、（ｂ）は（ａ）のＡ−Ａ’線における断面図である。
【００２８】
以下、液滴吐出ヘッド１１５の製造方法について説明する。図４（ａ），（ｂ），（ｃ）、図５（ａ），（ｂ），（ｃ）は液滴吐出ヘッド１１５の製造工程を示す工程断面図である。
【００２９】
まず、工程１として、単結晶シリコンを用いた基板２１０を用意し、超音波洗浄などの前処理を行った後、基板２１０の第１面にフォトレジスト層前駆体２１１ａをスピンコート法などを用いて形成する。そして、パターニングを行い、第１マスクとしてのフォトレジスト層２１１を形成する。フォトレジスト層２１１には、第１開口部２５１として直径２０μｍ程度の穴が開口されている。ここで、第１開口部２５１の直径を３０μｍ以下に抑えることで、後述する等方性ウェットエッチング工程を行った場合に、凹部ａの深いところでは、エッチング液を滞留させることが可能となり、反応基を消耗させることで等方性ウェットエッチングを止め、凹部ａを円筒形状に保たせることが可能となる。ここまでの工程を終了した工程断面図を図４（ａ）に示す。基板２１０の厚さは、たとえば５００μｍ程度のものを用いることができる。このように厚い基板２１０を用いることで、基板２１０の割れや欠け、曲がりなどによる加工不良の発生を抑えることができる。
【００３０】
次に、工程２として、異方性エッチングを行い凹部ａを形成する。この場合では、臭素系のガスを使い、ＥＣＲ（Ｅｌｅｃｔｒｏｎ  Ｃｙｃｌｏｔｒｏｎ  Ｒｅｓｏｎａｎｃｅ：電子サイクロトロン共鳴）プラズマエッチング装置を用いて異方性ドライエッチングを行っている。凹部ａは、たとえば直径２０μｍ程度、深さ５０μｍ程度に形成される。ここまでの工程を終了した工程断面図を図４（ｂ）に示す。
【００３１】
次に、工程３として、そして、アッシング法によりフォトレジスト層２１１を除去する。続けて、フォトレジスト層前駆体２１２ａをスピンコート法などを用いて形成する。そして、パターニングを行い、第２マスクとしてのフォトレジスト層２１２を形成する。ここまでの工程を終了した工程断面図を図４（ｃ）に示す。図４（ｃ）に示すように、フォトレジスト層２１２には、凹部ａが含まれるように第２開口部２５２が形成されている。第２開口部２５２の開口径はたとえば４０〜６０μｍの直径を有している。
【００３２】
次に、工程４として等方性ウェットエッチングを行う。ここでは、等方性のエッチング液としてフッ硝酸を用いて等方性ウェットエッチングを行う。凹部ａの深いところでは、エッチング液が滞留しており、フッ硝酸の反応基が消耗され尽くしてしまうため等方性ウェットエッチングが進行せず、円筒形状が保たれる。一方、凹部ａの浅いところでは、エッチング液が対流するので反応基が供給され、等方性ウェットエッチングが進み、お椀型の形状を有する凹部ｂが形成される。ここまでの工程を終了した工程断面図を図５（ａ）に示す。
【００３３】
次に、工程５として、水洗などによりエッチング液を除去し、さらにフォトレジスト層２１２を除去する。ここまでの工程を終了した工程断面図を図５（ｂ）に示す。
【００３４】
次に、工程６として、基板２１０の第１面と対向する第２面を研磨し、凹部ａを露出させることで液滴吐出ヘッド１１５が形成される。ここまでの工程を終了した工程断面図を図５（ｃ）に示す。以上の工程により、液滴吐出ヘッド１１５を形成することができる。
【００３５】
また、フォトレジスト層２１２のパターンを工夫することで、さらに凹部ａの深いところ（ストレート部として機能する）の形状に工程４で行われる等方性ウェットエッチングの影響を避けることが可能である。具体的には、工程３で形成されるフォトレジスト層２１２のパターンを図６に示すパターンに変更し、第２開口部２５２内に位置する凹部ａ上にフォトレジスト層２１２を残すことで、工程４で行われるエッチング液の凹部ａへの侵入を防止することができる。ここで、図６（ａ）はフォトレジスト層２１２の平面図、（ｂ）は（ａ）に示すフォトレジスト層２１２のＡ−Ａ’線断面図である。そのため、凹部ａの深いところ（ストレート部として機能する）を変形させることなくお椀型の形状を有する凹部ｂを形成することができる。
【００３６】
（第２の実施形態：等方性エッチングを先に行う液滴吐出ヘッドの製造方法）
次に、等方性エッチングを先に行う場合の実施形態について説明する。図７（ａ），（ｂ），（ｃ）、図８（ａ），（ｂ）は液滴吐出ヘッド１１５ａの製造工程を示す工程断面図である。
【００３７】
まず、工程１として、単結晶シリコンを用いた基板３１０を用意し、超音波洗浄などの前処理を行った後、基板３１０の第１面にフォトレジスト層前駆体３１１ａをスピンコート法などを用いて形成する。そして、パターニングを行い、第１マスクとしてのフォトレジスト層３１１を形成する。フォトレジスト層３１１には、第１開口部３５１として直径４０〜６０μｍ程度の穴が開口されている。ここまでの工程を終了した工程断面図を図７（ａ）に示す。基板３１０としては、たとえば５００μｍ程度のものを用いることができる。このように厚い基板３１０を用いることで、基板３１０の割れや欠け、曲がりなどによる加工不良の発生を抑えることができる。
【００３８】
次に、工程２として等方性エッチングを行う。ここでは、等方性エッチングとしてウェットエッチングを用い、等方性のエッチング液としてフッ硝酸を用いて等方性ウェットエッチングを行う。等方性ウェットエッチングが進むことで、お椀型の形状を有する凹部ｂが形成される。ここまでの工程を終了した工程断面図を図７（ｂ）に示す。ここで、等方性ウェットエッチングに代えて、ＣＦ4ガスなどを用いたバレル型のドライエッチング装置を用い、等方性ドライエッチングを用いても良い。また、ＥＣＲプラズマエッチング装置を用いて等方性ドライエッチングが生じるエッチング条件を用いても良い。
【００３９】
次に、工程３として水洗などによりエッチング液を除去し、さらにフォトレジスト層３１１を除去する。そして、フォトレジスト層前駆体３１２ａをスピンコート法などを用いて形成する。そしてパターニングを行い、第２マスクとしてのフォトレジスト層３１２を形成する。フォトレジスト層３１２には、平面視にてお椀型の形状を有する凹部ｂに囲われる領域内にストレート部として機能する凹部ａを形成すべく第２開口部３５２が開口されている。ここまでの工程を終了した工程断面図を図７（ｃ）に示す。
【００４０】
次に、工程４として、異方性エッチングを行い凹部ａを形成する。ここでは異方性エッチングにドライエッチングを用いている。エッチング用のガスとしては臭素系のガスを使い、ＥＣＲプラズマエッチング装置を用いて異方性ドライエッチングを行う。凹部ａは、たとえば直径２０μｍ程度、深さ１０μｍ程度に形成される。そして、アッシング法によりフォトレジスト層３１２を除去する。ここまでの工程を終了した工程断面図を図８（ａ）に示す。
【００４１】
次に、基板３１０の第１面と対向する第２面を研磨し、凹部ａを露出させることで液滴吐出ヘッド１１５ａが形成される。ここまでの工程を終了した工程断面図を図８（ｂ）に示す。ストレート部となる凹部ａを形成する前に、お椀型の凹部ｂを製造するため、凹部ａの形状は、凹部ｂを形成する工程の影響を受けない、そのため、凹部ｂの形状精度を高く保つことができる。以上の工程により、液滴吐出ヘッド１１５ａを形成することができる。
【００４２】
（第３の実施形態：凹部ａを異方性エッチングで貫通させる液滴吐出ヘッドの製造方法）
次に、凹部ａを異方性エッチングで貫通させる場合の実施形態について説明する。図９（ａ），（ｂ），（ｃ），（ｄ）は液滴吐出ヘッド１１５ｂの製造工程を示す工程断面図である。
【００４３】
まず、工程１として、単結晶シリコンを用いた基板４１０を用意し、超音波洗浄などの前処理を行った後、基板４１０の第１面にフォトレジスト層前駆体４１１ａをスピンコート法などを用いて形成する。そして、パターニングを行い、第１マスクとしてのフォトレジスト層４１１を形成する。フォトレジスト層４１１には、第１開口部４５１として直径４０〜６０μｍ程度の穴が開口されている。ここまでの工程を終了した工程断面図を図９（ａ）に示す。基板４１０としては、たとえば５０μｍ程度のものを用いることができる。このように薄い基板４１０を用いることで、上記した凹部ａを露出させるための研磨工程を省略することができる。また、厚い基板を用いて研磨工程を行う場合と比べ、寸法再現精度が高い等方性エッチング、異方性エッチングを用いるため、寸法精度を向上させることができる。
【００４４】
次に、工程２として基板４１０の第１面に対向する第２面にフォトレジスト層４１３を形成して後、等方性ウェットエッチングを行う。ここでは、等方性のエッチング液としてフッ硝酸を用いて等方性ウェットエッチングを行う。等方性ウェットエッチングが進むことで、お椀型の形状を有する凹部ｂが形成される。ここまでの工程を終了した工程断面図を図９（ｂ）に示す。ここで、等方性ウェットエッチングに代えて、ＣＦ4ガスなどを用いたバレル型の等方性ドライエッチング装置や、平行平板型エッチング装置を用いて、等方性ドライエッチングが行われる条件を用いても良い。等方性ウェットエッチングを用いる場合や、バレル型装置による等方性エッチングを用いる場合には、基板４１０の第１面に対向する第２面に、図９（ｂ）で示されるフォトレジスト層４１３を形成することで、エッチングによる基板４１０の寸法変動を抑えることができる。また、等方性エッチングを行う条件に設定して、ＥＣＲプラズマエッチング装置など、基板４１０の第１面にのみ加工しうる装置を用いてエッチングする場合には、フォトレジスト層４１３の形成を省略することが可能である。
【００４５】
次に、工程３として水洗などによりエッチング液を除去し、さらにフォトレジスト層４１１，４１３を除去する。そして、基板４１０の第１面にフォトレジスト層前駆体４１２ａをスピンコート法などを用いて形成する。そしてパターニングを行い、第２マスクとしてのフォトレジスト層４１２を形成する。フォトレジスト層４１２には、平面視にてお椀型の形状を有する凹部ｂに囲われる領域内にストレート部として機能する凹部ａを形成すべく第２開口部４５２が開口されている。ここまでの工程を終了した工程断面図を図９（ｃ）に示す。この工程では、基板４１０の第２面で、平面視にて凹部ｂと重なる領域内に開口部を有するフォトレジスト層を形成して、このフォトレジスト層をマスクとして第２面より異方性ドライエッチングを施しても良い。この場合第２面は、凹部ｂなどにより発生する段差がなく、平坦な形状を有している。そのため、パターニング工程に含まれる露光工程で、均一性が高い露光を行うことができる。
【００４６】
次に、工程４として、異方性エッチングを行い凹部ａを形成する。異方性エッチングには、ドライエッチングを用いている。ここではドライエッチング用のガスとして臭素系のガスを使い、ＥＣＲプラズマエッチング装置を用いてドライエッチングを行っている。凹部ａは、たとえば直径２０μｍ程度、深さ１０μｍ程度に形成される。そして、アッシング法によりフォトレジスト層４１２を除去する。ここまでの工程を終了した工程断面図を図９（ｄ）に示す。この製造方法を用いることで、液滴吐出ヘッド１１５ｂが得られる。この製造方法では、寸法再現精度が高い等方性エッチング、異方性エッチングを組み合わせて液滴吐出ヘッド１１５ｂを形成するため、寸法精度が高い液滴吐出ヘッド１１５ｂの製造方法を提供することができる。
【００４７】
（変形例）
上記した実施形態では、基板（２１０，３１０，４１０）として、単結晶シリコン基板を用いたが、これはガラス（石英を含む）やアルミニウムなどの金属、ポリカーボネートなどのプラスチックを用いても良い。
【００４８】
ここで、ガラスを用いる場合、たとえば、等方性ウェットエッチング液としてフッ化アンモニウムを用い、等方性ドライエッチングにＣＦ4ガスなどを用いてバレル型のエッチング装置を用い、異方性ドライエッチングにＣＦ4などを用いてＥＣＲプラズマエッチング装置を用いても良い。また、平行平板型のドライエッチング装置を用いて条件設定し、等方性ドライエッチングを行わせても良い。ここで、ガラスを基板に用いる場合、第２面にフォトレジスト層を形成する際に、第１面の加工状況を透過して観察することができるため、アライメントを容易に行うことができる。
【００４９】
また、金属（アルミニウムを例に取る）を用いる場合には、等方性ウェットエッチング液に燐酸を用い、等方性ドライエッチングに塩素系ガスなどを用いてバレル型のエッチング装置を用い、異方性ドライエッチングに塩素系ガスを用いてＥＣＲプラズマエッチング装置を用いても良い。また、他の金属、たとえばステンレスを用いる場合には、等方性ウェットエッチング液に塩酸、異方性ドライエッチングガスとしてハロゲン系のガスを用いることができる。金属はシリコンに比べ脆性が小さいことから、加工途中での基板の割れや、欠けの発生頻度を低減することが可能となる。
【００５０】
また、プラスチック（ポリカーボネートを例に取る）を用いる場合には、等方性ウェットエッチング液に塩素系溶剤を用い、等方性ドライエッチングガスに酸素ガスなどを用いてバレル型のドライエッチング装置を用い、異方性ドライエッチングガスに酸素などを用いてＥＣＲプラズマエッチング装置を用いても良い。また、ポリイミドを用いる場合には、溶剤としてＮＭＰ（Ｎ−メチル−２−ピロリドン）を用いることで対応できる。なお、プラスチックのドライエッチングは、等方性エッチングに酸素ガスや希ガス、又はそれらの混合物などを用いてバレル型のエッチング装置を用い、異方性エッチングに酸素などを用いてＥＣＲプラズマエッチング装置を用いることで、ほとんどのプラスチック材料に対応することが可能である。ここで、透明なプラスチックを用いた場合、ガラスを用いた場合と同様にアライメントを容易に行うことができる。
【００５１】
また、フォトレジスト層前駆体（２１１ａ，３１１ａ，４１１ａ）を塗布し、パターニングを行うことでフォトレジスト層（２１１，３１１，４１１）を形成したが、これは液滴吐出装置などを用いて、必要な部分にのみフォトレジストを供給することでフォトレジスト層を形成しても良い。この場合には、パターニング工程で生じる廃液の発生をなくすことが可能となり、廃棄物の発生を抑えてマスクを形成することができる。また、工程数を減らすことが可能となるため、製造に必要とする時間と費用を削減することが可能となる。また、この場合には感光性を有するフォトレジスト以外の物質を用いても良く、プロセスの自由度を向上させることができる。また、フォトレジストに対して腐蝕性が強く、フォトレジスト層がエッチングに耐えない条件を用いる場合には、酸化シリコン層や窒化シリコン層等を適宜用いて選択比を上げるハードマスクの手法を用いても良い。
特に、フォトレジスト層４１３に代えて第２面にハードマスクを形成する場合には、ニッケルテフロン（登録商標）など、撥液性の高い材質を用い、そのまま剥離させずに残しても良い。この場合、液滴吐出ヘッド（１１５，１１５ａ，１１５ｂ）の吐出口の汚れをふき取るワイピング動作により、汚れをより確実に除去することが可能な液滴吐出ヘッドの製造方法が提供できる。
【００５２】
また、上記した実施形態ではフォトレジスト工程を２回行い、最初に形成したフォトレジスト層を剥離した後に２回目のフォトレジスト層を形成している。これはお椀型の領域の凹部ｂを先に形成し、ストレート部となる凹部ａを後から形成する場合には、凹部ｂ用のフォトレジスト層を剥離せずに２回目のフォトレジスト層を形成し、後工程で共に剥離する工程を用いても良い。この場合、フォトレジスト層の剥離工程を１工程分省略可能となるため、廃棄物の発生を抑えることが可能となる。また、工程数を減らすことが可能となるため、製造に必要とする時間と費用を削減することが可能となる。
【００５３】
また、凹部ａと凹部ｂとは同軸である必要はなく、たとえばオフセットさせて配置しても良い。この場合、液滴が千切れる位置が限定されるため、液滴吐出位置の再現性を向上させることができる。さらには、たとえば平面視で矩形や星型などの形状を与えても良く、この場合でも、液滴が千切れる位置が限定されるため、液滴吐出位置の再現性を向上させることができる。
【００５４】
また、凹部ｂの形状はお椀型に限定される必要はなく、テーパー型など、他の形状を用いて良い。一例として、シリコン単結晶基板を用いて、水酸化カリウム水溶液を用いて得られるテーパー形状を用いても良い。また、等方性ドライエッチングを行う場合に、等方性成分中に異方性成分を含む条件を用いても良く、この場合、吐出される液体のメニスカス制御を最適化可能なエッチング手法を提供することができる。
【００５５】
また、凹部ａ（ストレート部）の形状は円柱型に限定される必要はなく、たとえば順テーパー形状や、角柱形状、角錐形状などの形状を用いても良い。異方性ドライエッチングを行う場合、基本的にはマスクパターンが転写されるため、多様な形状を形成することが可能となる。
【図面の簡単な説明】
【００５６】
【図１】液滴吐出ヘッドを具備したインクジェットプリンタの概略構造を示す概略図。
【図２】液滴吐出器の構成を示した三面図で、（ａ）は上面図、（ｂ）は右側方図、（ｃ）は下面図。
【図３】（ａ）は液滴吐出ヘッドの平面図、（ｂ）は（ａ）のＡ−Ａ’線における断面図。
【図４】（ａ），（ｂ），（ｃ）は液滴吐出ヘッドの製造工程を示す工程断面図。
【図５】（ａ），（ｂ），（ｃ）は液滴吐出ヘッドの製造工程を示す工程断面図。
【図６】（ａ）はフォトレジスト層の平面図、（ｂ）は（ａ）に示すフォトレジスト層のＡ−Ａ’線断面図。
【図７】（ａ），（ｂ），（ｃ）は液滴吐出ヘッドの製造工程を示す工程断面図。
【図８】（ａ），（ｂ）は液滴吐出ヘッドの製造工程を示す工程断面図。
【図９】（ａ），（ｂ），（ｃ），（ｄ）は液滴吐出ヘッドの製造工程を示す工程断面図。
【符号の説明】
【００５７】
１０…インクジェットプリンタ、１１，１２，１３，１４…インクカートリッジ、１７…フレーム、２０…キャリッジ、２１…ガイド、２５…印刷用紙、２６…駆動モータ、２８…プラテン、４０…キャリッジモータ、４１…キャリッジベルト、１１０，１２０，１３０，１４０…液滴吐出器、１１１…供給流路形成部材、１１１ａ…インク流入口、１１１ｃ…リザーバ、１１２…薄膜材、１１３…連通板、１１３ａ…連通孔、１１３ｂ…連通孔、１１４…圧力室形成部材、１１４ａ…圧力室、１１５…液滴吐出ヘッド、１１５ａ…液滴吐出ヘッド、１１５ｂ…液滴吐出ヘッド、１１６…振動板、１１７…圧電素子、１１８ａ…吐出口、１１８ｂ…吐出口、２１０…基板、２１１…フォトレジスト層、２１１ａ…フォトレジスト層前駆体、２１２…フォトレジスト層、２１２ａ…フォトレジスト層前駆体、２５１…第１開口部、２５２…第２開口部、３１０…基板、３１１…フォトレジスト層、３１１ａ…フォトレジスト層前駆体、３１２…フォトレジスト層、３１２ａ…フォトレジスト層前駆体、３５１…第１開口部、３５２…第２開口部、４１０…基板、４１１…フォトレジスト層、４１１ａ…フォトレジスト層前駆体、４１２…フォトレジスト層、４１２ａ…フォトレジスト層前駆体、４１３…フォトレジスト層、４５１…第１開口部、４５２…第２開口部。
【図１】
2009126161.tif 000003
【図２】
2009126161.tif 000004
【図３】
2009126161.tif 000005
【図４】
2009126161.tif 000006
【図５】
2009126161.tif 000007
【図６】
2009126161.tif 000008
【図７】
2009126161.tif 000009
【図８】
2009126161.tif 000010
【図９】
2009126161.tif 000011